(57)【要約】【課題】クリーニングブレードのビビリ、捩れ、反転及びトナーのすり抜けを抑制し、かつ、クリーニングブレードからすり抜けたトナーが画像形成を繰り返すことで発生するトナーの融着を防止することができる電子写真感光体の提供。【解決手段】架橋された表面層を有する電子写真感光体において、該表面層の表面に凸部が形成されており、前記表面層と前記凸部とが同一の電荷輸送性構造を有する構造単位を含む架橋体を含有し、且つ電子写真感光体の表面粗さをＲｚJISで表したとき、１／２×ＲｚJIS以上の高さを有する凸部の個数が測定長さ１２ｍｍ当たり３０個以上３００個以下であることを特徴とする電子写真感光体。【選択図】なし【特許請求の範囲】
【請求項１】
架橋された表面層を有する電子写真感光体において、該表面層の表面に凸部が形成されており、前記表面層と前記凸部とが同一の電荷輸送性構造を有する構造単位を含む架橋体を含有し、且つ電子写真感光体の表面粗さをＲｚJISで表したとき、１／２×ＲｚJIS以上の高さを有する凸部の個数が測定長さ１２ｍｍ当たり３０個以上３００個以下であることを特徴とする電子写真感光体。
（但し、ＲｚJISは2001年JIS規格（JIS Ｂ０６０１：’０１）の十点平均粗さをいう。凸部の高さは測定長さ１２ｍｍにおける最も深い谷を基準にした凸部の頂上までの距離であり、ＲｚJISの平均値は表面層の形成領域の任意位置において少なくとも４個所を測定した平均値をいう。）
【請求項２】
前記凸部の高さが測定長さ１２ｍｍに対して平均値として０．０５μｍ以上６μｍ以下であることを特徴とする請求項１に記載の電子写真感光体。
【請求項３】
前記電荷輸送性構造を有する構造単位がトリアリールアミン構造であることを特徴とする請求項１又は２に記載の電子写真感光体。
【請求項４】
前記架橋体が少なくとも下記一般式（１）で表される化合物を含有する塗工液を架橋させて形成されたことを特徴とする請求項１〜３のいずれかに記載の電子写真感光体。
【化１】
2010160184.tif 000017
（式中、ｄ、ｅ、ｆはそれぞれ０または１の整数、Ｒ13は水素原子、メチル基を表し、Ｒ14、Ｒ15は水素原子以外の置換基で炭素数１〜６のアルキル基を表し、複数の場合は異なってもよい。ｇ、ｈは０〜３の整数を表す。Ｚは単結合、メチレン基、エチレン基、
又は
【化２】
2010160184.tif 000018
を表す。）
【請求項５】
前記凸部がスプレー塗工法によって形成されたことを特徴とする請求項１〜４のいずれかに記載の電子写真感光体。
【請求項６】
請求項１〜５のいずれかに記載の電子写真感光体を用いた画像形成装置。
【請求項７】
少なくとも重合トナーを用いて現像することを特徴とする請求項６に記載の画像形成装置。
【請求項８】
少なくとも２色以上の現像ステーションを有し、且つ、タンデム方式であることを特徴とする請求項６又は７に記載の画像形成装置。
【請求項９】
少なくとも電子写真感光体、現像手段、クリーニング手段を含む画像形成装置本体に着脱可能なプロセスカートリッジを備えたことを特徴とする請求項６〜８のいずれかに記載の画像形成装置。
【請求項１０】
少なくとも感光体、現像手段、クリーニング手段を含む画像形成装置本体に着脱可能なプロセスカートリッジにおいて、前記感光体が請求項１〜５のいずれかに記載の電子写真感光体であることを特徴とする画像形成装置用プロセスカートリッジ。
【発明の詳細な説明】
【技術分野】
【０００１】
本発明は、高い耐久性を有し、長期間にわたり高画質が維持できる電子写真感光体に関する。特に感光層の表面が良好であり、クリーニング性が良好な感光体に関する。又、本発明はこの感光体を使用した画像形成装置、画像形成装置用プロセスカートリッジに関する。
【背景技術】
【０００２】
近年、レーザープリンタ、デジタル複写機に搭載される電子写真感光体（以下、単に「感光体」或いは「像担持体」ともいう）として、支持体上に有機光導電性材料を含有した有機感光層を設けた感光体が一般的に使用されている。なかでも、電荷発生材料と電荷輸送材料を個別の層に含有させて積層した積層型有機感光体が主流になっている。これはコスト、生産性、材料設計の自由度等によるものである。
【０００３】
これらの電子写真感光体は、電子写真画像形成プロセスにおいて、機械的外力、電気的または化学的なハザードに曝されるため、種々の劣化を来たす。特に、最近においてはカラー画像の出力が増加し、繰り返し長期にわたって使用する電子写真有機感光体には、従来以上にこれらの劣化に対する耐久性が要求されている。
【０００４】
機械的な耐久性については、主に色材と樹脂からなるトナーに添加剤として硬い無機微粒子を含有した現像剤を用いること、転写時に硬い繊維質或いは粘土質からなる添料を含有した紙に強く押付けられて擦られるため、或いはクリーニング時にクリーニングブレードに強く摺動されるため磨耗が進む。このため、有機感光体のバインダー樹脂には高い耐久性を有するポリカーボネート、ポリアリレート等が使用される。（特許文献１、２参照）。
【０００５】
従来、機械的耐久性の向上に対しては、感光体の表面に保護層を設けたものが種々提案されて来た。この保護層においても、硬い金属酸化物微粒子を分散した保護層、或いは、保護層自体を架橋硬化したものが検討されている（特許文献３参照）。又、感光体表面の潤滑性を良くして膜が削れることを防止する検討もなされその実用化も進んでいる（特許文献４、５参照）
【０００６】
上述したように、近年はカラー画像の出力の増加に伴い、高い画像品質が従来以上に求められているが、特に画像形成一回毎に感光体上に残る残留トナーのクリーニング性能が従来以上に求められていることが分かった。これはある程度の磨耗耐久性がある感光体が実現してはいるが、未だ満足がいかないことによる。長期の繰り返し画像形成において、感光体の表面に小さな傷、クラックが発生する場合があること、又、クリーニングのために硬いブレードの先端で感光体表面を摺動するため、ブレードが欠けて細かいトナーがすり抜ける場合もある。特に後者が発生した場合、画像に黒スジが入り、画像品質が一気に低下することになる。トナーのすり抜けによる画像劣化は、高耐久感光体の緊急な課題になっている。
【０００７】
感光体表面の磨耗の最大原因はクリーニングブレードであるが、トナーの転写性を上げることができれば残留トナーが減り、クリーニングブレードに与える圧力を低減でき、ブレードの欠けを抑制できるので好都合である。特許文献６においては、感光体表面にプリズム型、波型、円錐型、角錐型、或いは井戸型などからなる特定形状の凹凸部を、タッチロール或いはスタンパにて形成し、トナーの離型性を上げる検討がなされている。また、電荷輸送層の全層に珪素、弗素を含むフィラー粒子を含有させて、トナーの高い転写率と感光体にかかるストレスを低減させたとの記載がある。しかし、この検討にある凹凸部形状を有する感光体は、繰り返して画像形成する場合、感光体表面の摩擦抵抗が大きくなると、却ってクリーニングブレード先端のエッジが欠けることがあった。その為トナーのすり抜けがあった。
【０００８】
最近、特許文献７において、微細な凹凸部形状を感光体の表面に転写する感光体の製造方法が提案された。電荷輸輸送層のガラス転移点温度とモールドの温度と支持体の温度を特定の関係に維持してモールド加工することで、再現性のある凹形状を表面層に形成している。また、特許文献８において、感光体の表面層にレーザー光を照射し、表面層に複数の凹部を形成することで、感光体の表面を粗面化する方法が記載されている。これらを検討した結果、保護層に抵抗調整材を含有しても良いとあるが、レーザー光による残渣が穴に残り、容易に排出されず、画像形成の邪魔になり好ましくない。
【０００９】
特許文献９において、感光体表面に特定の凹形状部を複数形成して、クリーニング性向上を図る検討がなされているこの凹形状の開孔部が特定の長軸径と短軸径及び深さを有しており、且つこの凹形状部が特定の面密度で表面層に存在することを特徴とすることで、クリーニングブレード等画像形成プロセスにおいて働く外力がもとで成長する表面の傷を防止している。しかし、凹部に現像剤の添加剤が詰まり画像形成を繰り返すと小さい黒点が現れる場合が見受けられることもあった。従来のレーザー或いはモールドによる感光体表面の凹部の形成は、表面層に微細な孔を高密度に空けることに違いはなく、表面層自体を機械的に脆くするものである。
【００１０】
特許文献１０において、感光体表面に特定の硬化性樹脂を結着樹脂として有機或いは無機のフィラーが記載されている。カーボン微粒子、フッ素樹脂微粒子、シリコーン樹脂微粒子、ダイヤモンド状カーボン、或いは酸化ケイ素、酸化チタンなどの無機フィラーを含有させた提案がなされている。確かにこの発明にある硬化性の結着樹脂は従来の樹脂マトリックスに比べて耐磨耗性が高いため画像形成動作に伴うフィラーの掘り起こし防止に効果がある。しかしながら、微粒子を多量に含有させると着色することがあり光透過性が不足になりがちである。または、有機フィラーは柔らかいため本来求めている耐久性に不足があった。無機フィラーは硬いため、表面から飛び出した状態になった場合にクリーニング用の弾性ブレードの摺動に対して局所的な大きい抵抗になり、ブレード欠けが発生してクリーニング不良が起きる場合がある。これらはフィラーの含有量を少なくしてもフィラーがある限り全く無くすことが出来ない。即ち、フィラーの存在自体に改良の余地があった。
【００１１】
特許文献１１において、フィラーが無くてもフィラーを含有した場合と同様な効果があるとの提案がある。有機感光体の最表面を形成後に最表面形成用の塗工液を希釈し、スプレーガンで塗工して表面に特定範囲の曲率を有する凹凸部を形成するものである。クリーニングブレードの反転を防止、エッジ欠損の改良を図っているが、凸部の機械的耐久性の上で改良の余地があった。
【先行技術文献】
【特許文献】
【００１２】
【特許文献１】特許第２５２０２７０号公報
【特許文献２】特許第３５８５１９７号公報
【特許文献３】特開２００１−１６６５２１号公報
【特許文献４】特公平６−８２２２１号公報
【特許文献５】特開２００２−１９６５２３号公報
【特許文献６】特開２００１−６６８１４号公報
【特許文献７】特開２００７−２３３３５６号公報
【特許文献８】特許第３９６３４７３号公報
【特許文献９】特開２００７−２３３３５９号公報
【特許文献１０】特開２００５−９９６８８号公報
【特許文献１１】特開平７−９２６９７号公報
【発明の概要】
【発明が解決しようとする課題】
【００１３】
本発明は、上記従来技術の問題点を解決し、クリーニング性に優れた電子写真感光体を提供することを目的とする。特に、クリーニングブレードのビビリ、捩れ、反転を抑制すること、及びクリーニングブレードからトナーがすり抜けてクリーニング不良となることを防止し、更に、すり抜けたトナーが画像形成を繰り返すことで発生する感光体へのトナーの融着を防止することを可能とする電子写真感光体を提供することを目的とする。
【課題を解決するための手段】
【００１４】
本発明者等は、上記課題は、架橋された表面層を有する電子写真感光体において、該表面層の表面に凸部が形成されており、前記表面層と前記凸部とが同一の電荷輸送性構造を有する構造単位を含む架橋体を含有し、かつ、電子写真感光体の表面が１／２×ＲｚJIS以上の高さを有する複数の独立した凸部を有することにより解決することができることを見出して本発明を完成した。
即ち、本発明は以下に記載するとおりの構成を備えている。
（１）架橋された表面層を有する電子写真感光体において、該表面層の表面に凸部が形成されており、前記表面層と前記凸部とが同一の電荷輸送性構造を有する構造単位を含む架橋体を含有し、且つ電子写真感光体の表面粗さをＲｚJISで表したとき、１／２×ＲｚJIS以上の高さを有する凸部の個数が測定長さ１２ｍｍ当たり３０個以上３００個以下であることを特徴とする電子写真感光体。
（但し、ＲｚJISは2001年JIS規格（JIS Ｂ０６０１：’０１）の十点平均粗さをいう。凸部の高さは測定長さ１２ｍｍにおける最も深い谷を基準にした凸部の頂上までの距離であり、ＲｚJISの平均値は表面層の形成領域の任意位置において少なくとも４個所を測定した平均値をいう。）
（２）前記凸部の高さが測定長さ１２ｍｍに対して平均値として０．０５μｍ以上６μｍ以下であることを特徴とする（１）に記載の電子写真感光体。
（３）前記電荷輸送性構造を有する構造単位がトリアリールアミン構造であることを特徴とすることを特徴とする（１）又は（２）に記載の電子写真感光体。
（４）前記架橋体が少なくとも下記一般式（１）で表される化合物を含有する塗工液を架橋させて形成されたことを特徴とする（１）〜（３）のいずれかに記載の電子写真感光体。
【化１】
2010160184.tif 000002
（式中、ｄ、ｅ、ｆはそれぞれ０または１の整数、Ｒ13は水素原子、メチル基を表し、Ｒ14、Ｒ15は水素原子以外の置換基で炭素数１〜６のアルキル基を表し、複数の場合は異なってもよい。ｇ、ｈは０〜３の整数を表す。Ｚは単結合、メチレン基、エチレン基、
又は
【化２】
2010160184.tif 000003
を表す。）
（５）前記凸部がスプレー塗工法によって形成されたことを特徴とする（１）〜（４）のいずれかに記載の電子写真感光体。
（６）（１）〜（５）のいずれかに記載の電子写真感光体を用いた画像形成装置。
（７）少なくとも重合トナーを用いて現像することを特徴とする（６）に記載の画像形成装置。
（８）少なくとも２色以上の現像ステーションを有し、且つ、タンデム方式であることを特徴とする（６）又は（７）に記載の画像形成装置。
（９）少なくとも電子写真感光体、現像手段、クリーニング手段を含む画像形成装置本体に着脱可能なプロセスカートリッジを備えたことを特徴とする（６）〜（８）のいずれかに記載の画像形成装置。
（１０）少なくとも電子写真感光体、現像手段、クリーニング手段を含む画像形成装置本体に着脱可能なプロセスカートリッジにおいて、前記電子写真感光体が（１）〜（５）のいずれかに記載の電子写真感光体であることを特徴とする画像形成装置用プロセスカートリッジ。
【発明の効果】
【００１５】
本発明によれば、耐久性の高い好適な凸部による粗面を有する表面層を具備した電子写真感光体が提供できる。即ち、本発明の電子写真感光体は、架橋表面層の表面に架橋され且つ制御された特定の高さの凸部が特定数形成されているに為、以下に記載する効果を奏する。
（１）ブレードの滑りが良く、ブレードのビビリ、捩れ、反転が抑制される。
（２）トナーのすり抜けが抑制され、トナー融着がない。
（３）トナーの転写性が優れる。
【図面の簡単な説明】
【００１６】
【図１】感光層の表面に凸部を有する感光体の概念図である。
【図２】不定形状の凸部がランダムに配置された感光体表面の平面図である。
【図３】架橋され表面層の上に形成された架橋された凸部を示す概念図である。
【図４】凸部を形成するためのスプレー塗工装置の概念図である。
【図５】本発明における感光体の層構成の一例を示す概略図である。
【図６】本発明における感光体の層構成の他の一例を示す概略図である。
【図７】本発明における感光体の層構成のさらに他の一例を示す概略図である。
【図８】画像形成プロセス及び画像形成装置を説明するための概略図である。
【図９】帯電方法の一例を示す概略図である。
【図１０】画像形成プロセスの別の例を示した図である。
【図１１】本発明による画像形成プロセスの別の他の例を示した図である。
【図１２】本発明のプロセスカートリッジを示す図である。
【図１３】実施例１の感光体表面の粗さ計による測定断面曲線を示す図である。
【図１４】実施例１の感光体表面のレーザー顕微鏡による３次元像を示す図である。
【図１５】比較例１の感光体表面のレーザー顕微鏡による３次元像を示す図である。
【図１６】比較例５の粗さ計による測定断面曲線を示す図である。
【発明を実施するための形態】
【００１７】
本発明者らは、電子写真感光体の架橋表面層の上に架橋された凸部を多数設けること、更にこの凸部の特定の測定長さにおける高さと個数を規定することにより、上記の問題を解決することができることを見出し、本発明に至った。従来、感光体のブレードクリーニング性に関する現象について、感光体の表面粗さを表すＲｚ、Ｒａ等の性状パラメーターにて規定し、把握する方法が用いられてきたが、これらの性状パラメーターでは把握できない表面性状を課題として取り上げ、本発明に至った。
【００１８】
本発明は表面に形成された前記の凸部、即ち「特定の凸部自体」がクリーニング性に特有な働きを有していることに基づく。２００１年ＪＩＳ規格（ＪＩＳ  Ｂ０６０１：’０１）で規定するＲｚJISが、表面にある山と谷を平均線からの距離として数値化して把握するのに対し、本発明においては凸部を「凸部が形成される架橋表面層」の測定長さ１２ｍｍにおける最も深い谷を基準にした凸部の頂上までの距離として数値化して把握する。
因みにＲｚJISは式１によって表され、表面粗さ計から得られる測定断面曲線にカットオフ値λｃ及びλｓの位相補償帯域通過フィルタを適用して得た基準長さの粗さ曲線において、最高の山頂から高い順に５番目までの山の高さの平均と最深の谷底から深い順に５番目までの谷深さの平均との和である。
Ｒｚ  ＝  １／５Σ（Ｚｐｉ＋Ｚｖｊ）；ｉ、ｊ＝１〜５    （式１）
（Ｚｐｉ：ｉ番目の山の平均線からの距離、Ｚｖｊ：ｊ番目の谷の平均線からの距離）
上記の如く、指定された測定長さの中で単に大きい順に５つの山と５つの谷を選択するものであり、最も高い山の隣に最も深い谷があるとは限らないこと、山と谷が別々に離れた場所で選択されることがある。同じＲｚであっても表面形状が異なることがある。また、選択されなかった山と谷があるため、表面性状の充分な把握に不足である。
【００１９】
本発明の独立した凸部の概念の一例を図１（斜視図）に示す。この凸部は感光体表面から外向きに飛び出した状態である。凸部は指定された測定長さにおけるＲｚの２分の１以上の高さを有する凸部と定義することができる。この特定の凸部がクリーニング性に重要である。次いで、凸部が独立していることが好ましい。更に、凸部の頂上が平坦であることが好ましい。また、研磨されていること或いは滑らかであることが好ましい。また凸部の裾部は滑らかな構成であることが好ましい。裾部は凸部の周囲にあって他の凸部を隔てる溝部を構成しても良い。
【００２０】
凸部の高さは、測定長さ１２ｍｍにおける最も深い谷を基準にした凸部の頂上までの距離であり、表面層の形成領域の任意位置において少なくとも４個所を測定した平均値をいう。
表面粗さ計から得られた測定断面曲線についていえば、測定点の位置、測定方向によって、凸部の頂上を通らずに裾を通る場合があるが、測定断面曲線にピークが認められれば、その近傍に頂上がある確率が高いと考え、測定断面曲線におけるピークの数を実際の感光体表面にある凸部の数の代用にした。また、ＲｚJIS以上の凸部を数えることで規定するより、１／２×Ｒｚ以上の凸部を数えることで実際の凸部を把握する確率を上げようとした。
前記のように、本発明においては、架橋表面層がうねりを含むので、凸部の高さにうねりの変位を含めることが適当である。即ち、測定断面曲線において測定長１２ｍｍに範囲にある最も深い谷を１つ選択し、一律にこれを基準にして測定長さの中にある各ピークの頂上までの距離を測って凸部の高さを求めた。
【００２１】
本発明の図２にランダム配置の凸部を示した。測定方向の取り方は感光体の画像形成表面であれば任意に取ることができる。円筒状感光体の場合の測定方向は、周方向又は軸方向或いはその間の方向のいずれでも構わないが、粗さ測定機の測定台の形式から便宜上軸方向にしている。表面が電荷輸送層からなる円筒状の積層感光体に条件を変えてスプレー塗工し、凸部状態が異なる表面を得た。感光体表面の軸方向において、任意位置の測定データとして４点測定したところ、全て類似の測定断面曲線であった。また、ＲｚJISの値は特異的な変動が少ないものであった。これらの結果を実施例において示した。
【００２２】
凸部の個数に関して、谷だけを拾う測定結果或いは凸部の頂上だけを拾うような特異的な変動がある測定結果は得られなかった。従って、上記の測定断面曲線から得られる凸部の個数の平均値は、実際の表面にあるランダム配置された凸部の個数を代表していると考える。
【００２３】
本発明における凸部は、表面粗さ計にて断面曲線を得た場合、凸部の高さがＲｚの２分の１より大きい凸部であることで把握できるものであるが、以下に詳述するように、本発明の感光体にある特定の独立した凸部を形成するための方法としては、公知の技術を含めて、どのような技術を用いても良い。凸部の形成方法には、凸部形成用塗工液を霧化し外部から転移させて形成する方法、或いは一旦形成された表面に機械的又は熱的なエネルギーを加えて表面の破壊を伴う形成方法がある。前者では、例えばスプレー塗工方法、インクジェットによる方法、印刷方法が挙げられる。後者では雌型を使ったモールド加工法、マスクを使用したレーザーアブレーションによる凸部の周囲の溝部形成がある。結果として凸部ができればよい。両者とも本発明に利用できる。好ましくはひずみが少ない前者である。後者は表面層の破壊が伴うので前者に次ぐ方法と位置付ける。また、加工ひずみを伴う場合には後に熱アニールを加えてもよい。
特にスプレー塗工方法による多数の独立した凸部はレーザー顕微鏡像にて、縦横倍率５０：１において「釣鐘」様の凸部の形状を確認した。放物線を回転したような形状であった。凸部の形成方法独特の形状と予想する。縦と横の倍率を近づけた場合の概念図を図３に示す。釣鐘を横方向に伸ばした断面形状に近いと予想する。
【００２４】
本発明の上記の独立した凸部を表面に設ける構成は、従来技術である特開２００７−２３３３５９号公報等にあるような微細な凹部が感光体の表面に多数設けるものではなく、特開２００７−２３３３５９号公報にあるような井戸型凹凸部でもない。
本発明の効果として、弾性体からなるクリーニングブレードが多数の凸部の頂上に当接されることになるので、多数の接触点で保持されるためブレードの滑りが良くなる。溝部が連結しているので、異物が排出され易い場合が多いことである。また、画像形成プロセスが繰り返されることで、凸部が破壊されても、破壊はその凸部に限定される場合が多く好都合である。更に、無機フィラーが表面層に含有された場合と比べると、無機フィラーが硬いためブレードの運動に対して強固に抵抗する接触点になり、ブレードの局所的欠けになる場合が多い。硬い無機フィラーが１つでも凸部に含有されない方が好ましい。もし多くの凸部が無機フィラーを含有していないにも関わらず、僅か一部の凸部に無機フィラーが含有された場合でも、画像形成の長期繰り返しの後に必ず凸部に含有される無機フィラーが露出することになる。本発明の凸部は、従来にある凹部を多数設ける構成より、ブレード欠けに対して特に優れて課題を解決できる。
【００２５】
また、図３に示す凸部に弾性ブレードが当接した場合、弾性によりブレード当接部が変形し、感光体表面に周期の大きい凹凸部やうねりがあっても適度に密着すると考えられる。この場合には表面粗さの影響を（うねり曲線を除いて求めた）Ｒｚで語ることができるものと考えられる。しかし、画像形成速度があがり、硬度が高い方向になったブレードにおいては、密着状態がかわり、その結果うねり曲線含むと凸部の両者を同時に考慮する必要がある。画像形成速度が関係した弾性ブレードのダイナミックな動作について、未だメカニズムが不明であるが、本発明のように１／２×Ｒｚ以上の高さがある多数の凸部の個数を規定することが、クリーニングに有効なものとなると考えられる。
【００２６】
図２に本発明の凸部の形状と配置の概念例を示すが、これらに限定されるものではない。図２は、凸部のＲｚの２分の１の高さにおける横断面（平面図）の形状を示したものである。横断面の形状については上記の構成のものであれば如何なる形状でも良い。凸部の配置はランダムでも規則的でも構わない。斜線の部分が凸部であり、凸部は斜線以外の領域から感光体の表面の外に出ていることを表す。
【００２７】
本発明は感光体表面の任意の位置において、指定された面積内にある凸部の個数を計測し密度（凸部の「面密度」ともいう）を規定することもできる。凸部の形状、大きさによって適切な範囲の計測のための面積が指定される。通常、その面積は１００μｍ四方から１５ｍｍ四方である。例えばスプレー塗工法による場合、１ｍｍから１５ｍｍ四方程度が選択される。しかしながら、凸部の面密度を規定する方法は測定機が限られ、専用の測定ソフトウエアが必要な場合が多く、簡便に測定できないことがある。本発明は、利用し易い表面粗さ計を用いた簡便な測定を少なくとも４回行い、１／２×ＲｚJIS以上の高さを有する凸部の個数の平均値を求めて、規定する方法を採用することで測定の信頼性を確保する。従って、本発明においては、表面の任意位置において測定長さ１２ｍｍを指定して表面にある凸部の個数を計測することで規定した。
【００２８】
凸部の個数を測定する場合を具体的に説明する。まずJIS Ｂ０６０１：’０１に準拠したＲｚJISを求める。本発明においては、面粗さを測定できる形状測定機（東京精密社製サーフコム１４００Ｄ（測定子ＤＴ４３８０１）を使用した例を示すが、これに限定されない。次に得られた測定断面曲線において測定長さの中にある１／２×ＲｚJIS以上の高さを有する凸部の個数を数えることで本発明の凸部の密度を計測する。本発明においてはデジタルデータである測定断面曲線に凸部の高さを自動計測するプログラムを自作し、測定機から得れるデジタルデータを対象にすることで１／２×ＲｚJIS以上の高さの凸部を計った。このデジタルデータは約３万個の測定点を含むが、これを約１／５に間引き7680個にした。この間引かれたデータを測定開始から測定点を順に並べ、高さの変化を求める。高さにある値以上の変化があった測定点が見つかった場合に凸部に相当するピークを認識することにした。このようにすることにより、際立って高い凸部の個数を把握できた。このようにして得られた１／２×ＲｚJIS以上の高さを有する凸部を用いると、特にトナーのすり抜けを評価することに有効である。但し、デジタルデータの間引きによるピークの検出エラーがあるが、測定点を４つ以上にすることで上記のように信頼性を確保した。
測定長さは、本発明においては１２ｍｍとする。感光体表面にスプレー塗工により凸部が形成された場合、測定長さ１２ｍｍ当たりの凸部個数が３０個以上３００個以下、好ましくは３０個以上１００個以下であることが好ましい。
【００２９】
感光体表面にある凸部の高さを適切な範囲で構成する。凸部の高さは通常、０．０３μｍから１０μｍであり、好ましくは０．０５μｍから６μｍである。これより小さいと凸部を設けた効果が乏しく、凸部を設けない感光体表面に近づく。これより大きいとトナーがすり抜ける場合がある。トナーの体積平均粒径に合わせて高さを決めることができる。トナーの体積平均粒径以下にすることが好ましい。
【００３０】
本発明においては、感光体の表面層と該表面層の表面に形成される凸部とが同一の電荷輸送性構造を有する構造単位を含む架橋体を含有する構成である。架橋体の架橋構造により硬化密度が高まり、高硬度で高弾性となり感光体の高耐久化や高画質化に有効となる。そして、凸部自体の強度が大きいので、クリーニングブレードに対して抵抗力がある。凸部の電荷輸送性化合物の架橋体はテトラヒドロフラン、トルエン等の溶媒に溶解しない位に架橋密度が高い方が好ましい。即ち、クリーニングブレードの摩擦力に耐える凸部が構成される必要がある。クリーニングブレードは、一般的にポリウレタン等の硬いゴム状の弾性体からなり、板状を呈している。例えばこれをカウンター方向に感光体表面に当接した場合を説明する。感光体の表面を摺動して転写残トナーをクリーニングするが、このときクリーニングブレードの先端は感光体表面との摩擦により微細な振動（スティックスティップ）を起こしているといわれており、クリーニングブレードの特性と感光体表面の条件によりその振動状態が変わる。安定的に微細な振動が継続することはクリーニングには好ましいとされている。本発明においては、微細な振動を助長する効果もあわせ持つと思われる。クリーニングブレードの先端の滑りを継続的に安定化するように構成される。
【００３１】
本発明の感光体表面の凸部の形状は、公知のレーザー顕微鏡、光学顕微鏡、電子顕微鏡あるいは原子間力顕微鏡を用いて測定できる。例えば、レーザー顕微鏡としてキーエンス社製の超深度形状測定顕微鏡ＶＫ−８５５０、菱化システム社製の表面形状測定システムＳｕｒｆａｃｅ  Ｅｘｐｌｏｒｅｒ  ＳＸ−５２０ＤＲ型機、オリンパス社製の走査型共焦点レーザー顕微鏡ＯＬＳ３０００等が利用できる。光学顕微鏡としては、キーエンス社製デジタルマイクロスコープＶＨＸ−５００、オムロン社製３ＤデジタルマイクロスコープＶＣ−７７００が利用できる。電子顕微鏡としては、キーエンス社製の３Ｄリアルサーフェスビュー顕微鏡ＶＥ−９８００、島津製作所社製の走査型電子顕微鏡ＳＵＰＥＲＳＣＡＮ  ＳＳ−５５０が利用できる。原子力間顕微鏡としては、キーエンス社製ナノスケールハイブリッド顕微鏡ＶＮ−８０００、島津製作所社製走査型プローブ顕微鏡ＳＰＭ−９６００が利用できる。これらの顕微鏡を用いて凸部の形状、裾部の状態、配置、高さ或いは頂上部を観測し計測することが出来る。
【００３２】
以下、スプレー方法について述べる。
＜感光体表面の凸部の形成方法＞
凸部の形成方法としては、上述の凸部に係る要件を満たし得る方法であれば、特に制限はない。例えば、（１）凸形状を形成する組成の塗工液をスプレーガンから電子写真感光体の表面に吹き付けて凸部を形成するスプレー塗工法、（２）凹版、平版、孔版、凸版など設けたい形状を版にして、凸形状を形成する組成の塗工液を感光体表面に印刷する印刷法、（３）インクジェットによって凸部を形成するインクジェット法がある。
以下、上記の各方法について述べる。
【００３３】
（スプレー塗工法）
公知のスプレー加工（塗工）法が利用できる。図４にスプレー塗工装置の概要を示す。
図示しない回転駆動装置にて感光体ドラムを所定の速度で回転させておく。次いでスプレーガンを有する移動塗布体に塗工液と気体を所定の圧力で供給しつつ、感光体ドラムの軸方向にオシレート（移動）させ、霧状にした塗工液を感光体ドラムに吹き付けて塗布膜を形成できるようにしたものである。
基本的な塗工条件は塗工液の粘度と溶媒と濃度であり、感光体の回転数、オシレート速度、スプレーガンの吐出口の形態、供給する気体の圧力、流量である。
（２）凸版・凹版印刷法
本発明の形状の凸部を感光体表面に形成するには公知の印刷方法が使用できる。なかでも、凹版は、凸部形成用塗工液が版から転移するときに定量的になっているので、好ましい。孔版は、これについで好ましい。版孔に充填された凸部を形成する塗工液が余分な場合、スキージでかきとられて定量的に転移するので、好ましい。版は公知の方法にて製造できる。例えば、半導体レーザーにてプラスチックフィルム上に所定形状の凹部の形成したものを本発明に使用できる。
（３）インクジェット法
インクジェットによる形成方法については、公知の方法が利用できる。インクジェット法は基本的に（１）のスプレー塗工装置のスプレーガンをインクジェット用ヘッドに代えて使用することができる。回転駆動装置にて感光体ドラムを所定の速度で回転させておく。次いで移動塗布体に取り付けられたインクジェット用ヘッドに凸部形成用塗工液を供給しつつ、感光体ドラムの軸方向にオシレート（移動）させ、凸部形成用塗工液の液滴微粒子を感光体ドラムに向けて射出し、所望の凸部とその配置、裾部を有する複数の凸部を感光体表面に形成できるようにしたものである。
基本的な形成条件は塗工液の液滴微粒子の容量であり、粘度と溶媒と濃度であり、感光体の回転数、オシレート速度、ヘッドにある吐出口の形態などである。これらは適宜選択することができる。液滴微粒子をピエゾ方式にて発生し射出する方法が好ましい。
【００３４】
＜電子写真感光体＞
本発明の感光体は、少なくとも支持体とこの上に設けられた有機感光層（以下、単に「感光層」ともいう。）とを有する。凸部は感光層の表面に設けても良く、この場合には、感光層とこの表面に設けた凸部とが同一の電荷輸送性構造を有する構造単位を含む架橋体を含有することなる。また、感光層の表面に更に保護等のために表面層を設ける場合にはこの表面層の表面に凸部を設けても良く、この場合には、表面層とこの表面に設けた凸部とが同一の電荷輸送性構造を有する構造単位を含む架橋体を含有することなる。
【００３５】
感光層は、単層型感光層であっても、電荷発生層と電荷輸送層を積層し積層型感光層であってもよい。前者は、電荷輸送物質と電荷発生物質を同じ層に含有する。後者は、電荷発生物質を含有する電荷発生層と電荷輸送物質を含有する電荷輸送層とに機能分離したものである。本発明による感光体は積層型感光層が好ましい。また、積層型感光層には、支持体側から電荷発生層、電荷輸送層の順に積層した順層型感光層であっても、支持体側から電荷輸送層、電荷発生層の順に積層した逆層型感光層であってもよい。図５〜７に層構造の例を示す。
図において、感光層は、導電性支持体３１、感光層３３、電荷発生層３５、電荷輸送層３７、凸部が設けられた表面層（保護層）３９から構成されている。
【００３６】
（支持体）
支持体の材料としては、導電性を示す公知のものが使用できる。例えば、鉄、銅、金、銀、アルミニウム、亜鉛、チタン、鉛、ニッケル、スズ、アンチモン、インジウム、クロム、アルミニウム合金、ステンレスの如き金属製の支持体が挙げられる。また、アルミニウム、アルミニウム合金、酸化インジウム−酸化スズ合金を真空成膜した層を有する上記の金属製支持体やプラスチック製支持体を用いることもできる。また、カーボンブラック、酸化スズ粒子、酸化チタン粒子、銀粒子の如き導電性粒子を結着樹脂と共にプラスチックや紙に含浸した支持体や、導電性結着樹脂を有するプラスチック製の支持体を用いることもできる。
支持体の表面は、画像露光に用いるレーザー光による干渉縞（モアレ）の防止を目的として、切削処理、粗面化処理、アルマイト処理を施してもよい。
【００３７】
（下引き層）
支持体と感光層との間には、レーザー光による干渉縞（モアレ）の防止や、支持体の傷の被覆を目的とした下引き層を設けてもよい。
下引き層は、カーボンブラック、適度な導電性を有する微粒子或いは顔料を結着樹脂に含有させた導電層用塗布液を用いて形成されてもよい。導電層用塗布液には、硬化或いは架橋する化合物を添加してもよい。更に、下引き層の表面が粗面化されても良い。
下引き層の膜厚は、０．２μｍ以上２０μｍ以下であることが好ましく、５μｍ以上１０μｍ以下であることが好ましい。
【００３８】
下引き層に用いられる結着樹脂としては、公知のものが使用できる。例えば：スチレン，酢酸ビニル，塩化ビニル，アクリル酸エステル，メタクリル酸エステル，フッ化ビニリデン，トリフルオロエチレンの如きビニル化合物の重合体／共重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂およびエポキシ樹脂が挙げられる。
【００３９】
導電性微粒子或いは顔料としては、アルミニウム、亜鉛、銅、クロム、ニッケル、銀、ステンレスの如き金属（合金）の粒子；これらをプラスチックの粒子の表面に蒸着したものが挙げられる。また、酸化亜鉛、酸化チタン、酸化スズ、酸化アンチモン、酸化インジウム、酸化ビスマス、スズをドープした酸化インジウム、アンチモンやタンタルをドープした酸化スズの金属酸化物の粒子でもよい。これらは、単独で用いてもよいし、２種以上を組み合わせて用いてもよい。２種以上を組み合わせて用いる場合は、単に混合するだけでもよいし、固溶体や融着の形にしてもよい。
【００４０】
（ブロッキング層）
支持体と下引き層との間には、バリア機能や接着機能を有する電荷注入防止層（ブロッキング層）を設けてもよい。ブロッキング層は支持体からの電荷注入性改良、感光層の電気的破壊に対する保護のために形成される。
ブロッキング層の材料としては、ポリビニルアルコール、ポリ−Ｎ−ビニルイミダゾール、ポリエチレンオキシド、エチルセルロース、エチレン−アクリル酸共重合体、カゼイン、ポリアミド、Ｎ−メトキシメチル化６ナイロン、共重合ナイロン等を挙げることができる。ブロッキング層は、これらの材料を溶剤に溶解させることによって得られる塗布液を塗布し、これを乾燥させることによって形成することができる。
ブロッキング層の膜厚は０．０５μｍ以上７μｍ以下であることが好ましく、さらには０．１μｍ以上２μｍ以下であることがより好ましい。
【００４１】
（感光層材料）
本発明において感光層に用いられる電荷発生物質としては、以下のものが挙げられる：ピリリウム、チアピリリウム系染料；各種の中心金属及び各種の結晶系（α、β、γ、ε、Ｘ型など）を有するフタロシアニン顔料；アントアントロン顔料；ジベンズピレンキノン顔料；ピラントロン顔料；モノアゾ、ジスアゾ、トリスアゾの如きアゾ顔料；インジゴ顔料；キナクリドン顔料；非対称キノシアニン顔料；キノシアニン顔料；アモルファスシリコン。これら電荷発生物質は１種のみ用いてもよく、２種以上用いてもよい。
【００４２】
本発明の電子写真感光体に用いられる電荷輸送物質としては、以下のものが挙げられる：ピレン化合物、Ｎ−アルキルカルバゾール化合物、ヒドラゾン化合物、Ｎ，Ｎ−ジアルキルアニリン化合物、ジフェニルアミン化合物、トリフェニルアミン化合物、トリフェニルメタン化合物、ピラゾリン化合物、スチリル化合物、スチルベン化合物。
【００４３】
感光層を電荷発生層と電荷輸送層とに機能分離する場合、電荷発生層は、以下の方法で形成することができる。まず、電荷発生物質を０．３〜４倍量（質量比）の結着樹脂及び溶剤とともに、ホモジナイザー、超音波分散、ボールミル、振動ボールミル、サンドミル、アトライター又はロールミルを用いる方法で分散する。分散して得た電荷発生層用塗布液を塗布する。これを乾燥させることによって、電荷発生層を形成することができる。また、電荷発生層は、電荷発生物質の蒸着膜としてもよい。
【００４４】
電荷輸送層は、電荷輸送物質と結着樹脂とを溶剤に溶解させることによって得られる電荷輸送層用塗布液を塗布し、これを乾燥させることによって形成することができる。また、上記電荷輸送物質のうち単独で成膜性を有するものは、結着樹脂を用いずにそれ単独で成膜し、電荷輸送層とすることもできる。
【００４５】
電荷発生層及び電荷輸送層に用いる結着樹脂としては、以下のものが挙げられる：スチレン，酢酸ビニル，塩化ビニル，アクリル酸エステル，メタクリル酸エステル，フッ化ビニリデン，トリフルオロエチレンの如きビニル化合物の重合体及び共重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂及びエポキシ樹脂。
【００４６】
電荷発生層の膜厚は５μｍ以下であることが好ましく、さらには０．１μｍ以上２μｍ以下であることがより好ましい。
電荷輸送層の膜厚は５μｍ以上５０μｍ以下であることが好ましく、さらには１０μｍ以上３５μｍ以下であることがより好ましい。
【００４７】
本発明の感光体は、架橋された表面層とこの上に多数の架橋された凸部との連続性を確保し、一体化した表面層を含む構成をとる。
架橋された表面層とこの上の架橋された凸部は、電気的又は機械的特性の連続性を維持する点から組成の連続性を必要条件にしている。両者において同一の電荷輸送性化合物の架橋体を含有し、又同一の含有量であることが好ましい。例えば、架橋された表面層が一般式（１）のトリアリールアミン構造を有する架橋体をある含有量で構成された場合、同様に架橋された凸部も一般式（１）のトリアリールアミン構造を有する架橋体であり、含有量が同一であることが好ましい。
【００４８】
電荷輸送性化合物が異なる場合、電荷担体のエネルギーギャップが生じ易いので、電気的不具合が生じ易い。また、両者の含有率の違いは電荷輸送性化合物の含有率でいうと１０ｍｏｌ％以内である。これを超えると電荷移動の点で好ましくなく、残留電位の原因になる。架橋された表面層と架橋された凸部の架橋形式は同一であることが物性の連続性から好ましい。また、従来、架橋性がない表面層の上に架橋性がない表面層を塗工した場合、乾燥過程において電荷輸送性化合物が拡散することで、連続性を確保できた。しかし、架橋された表面層は塗工液に対する溶解性が乏しいので、従来のように連続性を維持し難いので、本発明の両者の連続性の確保は効果の発揮に重要である。
【００４９】
凸部の形成に関わる架橋された表面層の濡れ性について述べる。架橋されていない表面層の上にスプレー塗工のように霧化された液滴を供給すると、液滴の表面層に到着後に表面層と融合し、本発明の凸部が得られない。特に反応性モノマーが室温で液体の場合は、塗工液の溶剤が揮発しても塗工膜が液体のままであるため融合が短時間に達成される。本発明における凸部は、液滴の融合が抑制された架橋表面層において形成されることが好ましい。液滴の形成には塗工液に界面活性剤が含有されることが好ましい。反応性の界面活性剤が一層好ましい。例えば、両末端にアクリロイルオキシ基を有する反応性シリコーン化合物が挙げられる。その他公知の反応性の界面活性剤が適用可能である。架橋表面層と凸部形成用の塗工液の界面活性剤の含有量は塗工液の固形分に対して０．５〜１０ｗｔ％である。
【００５０】
凸部と一体化した表面層に含有させる電荷輸送材料としては、公知の電荷輸送性化合物を用いることができる。重合あるいは架橋性のモノマーやオリゴマーとしては、アクリロイルオキシ基やスチレン基を有する連鎖重合系の化合物、水酸基やアルコキシシリル基、イソシアネート基を有する逐次重合系の化合物が挙げられる。得られる電子写真特性、汎用性や材料設計、製造安定性の点から正孔輸送性化合物と連鎖重合系材料の組み合わせが好ましく、さらには正孔輸送性基およびアクリロイルオキシ基の両者を分子内に有する化合物を架橋させる系が特に好ましい。熱、光、放射線を用いて架橋硬化できる。架橋性樹脂は３次元に架橋されていることが好ましい。
【００５１】
本発明においては、架橋された電荷輸送層上に架橋された凸部を形成することができる。重合或いは架橋可能な材料の組成としては、電荷輸送構造を含み（メタ）アクリロイルオキシ基を１つ以上有する化合物が利用できる。また、電荷輸送構造を含まない（メタ）アクリロイルオキシ基を１つ以上有するモノマーやオリゴマーと併用した組成の構成にしても良い。少なくとも塗工液中にこのような化合物を含有させて凸部を有する表面層を形成し、熱、光、或いは電子線、γ線等の放射線によるエネルギーを与えて架橋し硬化させてできる。
【００５２】
電荷輸送構造を含む化合物としてはトリアリールアミン構造を有するものが好ましく、また、結着樹脂と架橋するためには少なくとも１官能のラジカル重合性基を含むトリアリールアミン構造を有する電荷輸送化合物が好ましい。
例えば、以下の一般式（１）で示される電荷輸送性化合物が挙げられる。
【００５３】
【化１】
2010160184.tif 000004
（式中、ｄ、ｅ、ｆはそれぞれ０または１の整数、Ｒ１３は水素原子、メチル基を表し、Ｒ１４、Ｒ１５は水素原子以外の置換基で炭素数１〜６のアルキル基を表し、複数の場合は異なってもよい。ｇ、ｈは０〜３の整数を表す。Ｚは単結合、メチレン基、エチレン基、又は
【００５４】
【化２】
2010160184.tif 000005
を表す。）
例示化合物を以下に挙げる。
【００５５】
【化５】
2010160184.tif 000006
（アクリル酸２−［４’−（ジ−ｐ−トリル−アミノ）−ビフェニル−４−イル］−エチル）
【００５６】
【化６】
2010160184.tif 000007
（アクリル酸２−［４’−（ジ−ｐ−トリル−アミノ）−ビフェニル−４−イル］）
【００５７】
【化７−１】
2010160184.tif 000008
【００５８】
【化７−２】
2010160184.tif 000009
【００５９】
【化７−３】
2010160184.tif 000010
【００６０】
架橋樹脂層の膜厚は、電荷輸送層の場合は前述と同様５μｍ以上５０μｍ以下であることが好ましく、さらには１０μｍ以上３５μｍ以下であることがより好ましい。第二の電荷輸送層あるいは保護層の場合は、０．１μｍ以上２０μｍ以下であることが好ましく、さらには１μｍ以上１０μｍ以下であることがより好ましい。膜厚の測定は渦電流方式の膜厚計（フィッシャーインスツルメント社製、ＦｉｓｈｅｒｓｃｏｐｅＭＭＳ）によるものとし、感光体軸方向の任意の４箇所以上の平均値にて規定する。又、電荷発生層の膜厚は、スライドガラス上に設けた電荷発生層の膜厚と透過率の関係を事前に求めておき、感光体の塗工時の塗工条件を同じくして作成した電荷輸送層の透過率から換算して求めた。
【００６１】
前述したように、本発明の感光体は、耐摩耗性に優れる感光体の表面に特定の凸部が多数形成されたものである。従来の摩耗しにくい表面を有する感光体は、感光体表面の膜削れが少ない結果、表面が更新されず、異物や汚染物が蓄積し、ブレードが滑り難くなり、ビビリ、捩れ、反転等によるクリーニング性の低下やブレード欠けによる画像欠陥が発生することを、感光体の表面の改良により解決したものである。
【００６２】
＜プロセスカートリッジ及び電子写真装置＞
次に、図面を用いて本発明の画像形成装置全体を詳しく説明する。なお、以下に示す図や説明は本発明を説明するための一例であり、これに限定されるものではない。
【００６３】
図８は、本発明の画像形成装置を説明するための概略図である。感光体１は本発明の感光体が用いられている。感光体１はドラム状の形状を示しているが、シート状、エンドレスベルト状のものであっても良い。
帯電部材３は、コロトロン、スコロトロン、固体帯電器（ソリッド・ステート・チャージャー）等による非接触帯電や帯電ローラーあるいは帯電ブラシによる接触帯電のいずれも使用することが可能である。さらに、帯電ローラー１６を用いる場合、図９に示されるように感光体あるいは帯電ローラー１６にギャップを設けて、感光体と帯電ローラーとが画像形成領域１８において非接触となるように近接配置させることも可能であり有効である。特に、感光体表面に潤滑性物質を付着させた場合に、それらが帯電ローラーに付着することによって、帯電ローラーの汚染を促進させる場合がある。帯電ローラー１６の汚染は帯電ムラを引き起こしたり、感光体の汚染を促進させたりする恐れがある。従って、帯電ローラー１６と感光体１とが近接配置されていることによって、それらを抑制させる効果が得られる場合があるため有効である。
【００６４】
感光体１に対し帯電部材１６を近接配置させる方法としては、感光体１の非画像形成領域にギャップを設ける必要があるが、それは例えば、ギャップ材１７を帯電部材に設けたり、感光体側に設けたり、あるいは感光体の両端にセットされるフランジ部に設けることによって形成することが可能であり、本発明においては感光体と帯電部材とが近接配置されていれば如何なる方法でも可能である。このようにギャップ材を使用する場合、ギャップ材１７は絶縁性である必要があり、耐摩耗性の高い材料が有効に用いられる。ギャップ材はテープ状、シール状もしくはチューブ状等、如何なる形態のものでも使用できる。
【００６５】
ギャップの厚さは、１０〜２００μｍが好ましく、２０〜１００μｍがより好ましく、さらに好ましくは４０〜８０μｍである。ギャップがこれよりも小さい場合には、帯電部材と感光体の接触が多くなり、近接配置させたメリットが得られず画質劣化の影響が増加し、ギャップがこれよりも大きい場合には帯電の安定性が低下し帯電ムラが発生する場合がある。また、帯電部材には直流成分に交流成分を重畳して感光体に帯電を付与することが可能である。交流成分を重畳することによって、帯電ムラを低減することが可能となり、それによって画像濃度ムラやコントラストの低下を抑制することが可能となり有用である。
【００６６】
コロトロンやスコロトロンによるコロナ帯電方式は、感光体表面への放電生成物の付着量は比較的少ない傾向にあるものの、オゾン発生量は非常に多くなる傾向にある。一方、帯電ローラーを用いた場合にはオゾン発生量は軽減できるものの、放電生成物の付着量が増加する傾向にある。オゾンも放電生成物も画像流れ等に大きな影響を及ぼす因子であるが、本発明は放電生成物の付着による画像流れに対する抑制手段であるため、帯電手段に帯電ローラーを用いた場合にその効果がより発揮されることになる。
【００６７】
次に、均一に帯電された感光体上に静電潜像を形成するために画像露光部５が用いられる。この光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を用いることができる。そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
【００６８】
次に、感光体上に形成された静電潜像を可視化するために現像ユニット６が用いられる。現像方式としては、乾式トナーを用いた一成分現像法、二成分現像法、湿式トナーを用いた湿式現像法等がある。感光体に正（負）帯電を施し、画像露光を行うと、感光体表面上には正（負）の静電潜像が形成される。これを負（正）極性のトナー（検電微粒子）で現像すれば、ポジ画像が得られるし、また正（負）極性のトナーで現像すれば、ネガ画像が得られる。
【００６９】
フルカラー用電子写真装置における現像ユニット６は、少なくともイエロー、マゼンタ、シアン、ブラックの４色に対応したユニットを有しており、１つの感光体に４色の現像ユニットが近接された方式や、１つの現像ユニットに４色のトナーが分別されて充填され、ユニット自体が４段階に回転することによって４色の現像を順次行う、リボルバー方式や、４色のトナーが充填された各々４つのユニットに対し４つの感光体が配置された図１０に示すタンデム方式等が挙げられる。
【００７０】
使用されるトナーは、粉砕トナーあるいは重合トナーの何れでも良い。高画質が目的の場合、重合トナーが特に好ましい。重合トナーは球形の形状のトナーが得られやすいことが知られているが、トナーが球形あるいは略球形の形状を有することによって離型性が向上するため、転写効率が向上し、残留トナーが少なくなり、異常画像が抑制できる。しかし、球形あるいは略球形トナーはクリーニング性を著しく低下させるため、従来は球形あるいは略球形の形状を避けて作らざるを得ず、それによって十分な転写効率が得られていなかった。
【００７１】
本発明は感光体に微細な凸部を形成したことにより、離型性が向上し、更にクリーニング性を大幅に向上させることができる。感光体表面に形成される凸部が、転がりやすくクリーニング性を大幅に低下させる球形あるいは略球形トナーに対して、動きを抑えることが可能となり、またクリーニングブレードと感光体との接触面積が減少したことにより、クリーニングブレードの過剰な摩擦を低減できたことによりクリーニング性の向上が可能となった。
【００７２】
次に、感光体上で可視化されたトナー像は紙上、もしくは中間転写体に転写される。図１１は、タンデム方式でかつ中間転写ベルト２０が具備された画像形成装置の概略図であり、本発明における感光体１に中間転写ベルト２０が接触し、感光体と紙とが直接接触しない構成を有する画像形成装置を説明するための概略図である。なお、中間転写体はドラム状であっても、シート状あるいはエンドレスベルト状であってもよい。中間転写体もしくは中間転写ベルト２０上に形成されたトナー像は、直ちに紙９に転写される。これらの転写手段としても、転写チャージャー、バイアスローラーを用いる静電転写方式、粘着転写法、圧力転写法等の機械転写方式、磁気転写方式等、従来の方式が利用可能である。
【００７３】
感光体からトナーが転写されるとき、感光体の離型性が低いと、トナーが感光体に残存してしまい、中抜けの原因となったり、転写効率の低下による画質劣化の原因となる。本発明においては、感光体表面の離型性を向上させる効果も得られたことから、転写効率の向上並びに中抜けの抑制をも同時に改善することが可能となった。また、感光体に中間転写ベルトが接触し、感光体と紙とが直接接触しない構成を有することによって、感光体表面の紙粉付着を抑制する効果が得られるため、本発明においてはより好ましい。感光体表面への放電生成物やトナー外添剤の付着は、紙粉を引き寄せるため、フィルミングが促進される場合があるが、中間転写ベルトを用いて感光体と紙とが直接接触していないことによって、その影響を大幅に抑制することが可能となる。
【００７４】
上記タンデム方式の画像形成装置において、各感光体上に形成されたトナー像を中間転写体もしくは中間転写ベルト２０等に一次転写を行い、その後転写体（紙）９に二次転写を行うことによって、各感光体と紙９とが直接接触しない構成とすることは前記のとおり高耐久化、高画質化に対し非常に有効である。特に、タンデム方式の画像形成装置のおいては、感光体間における経時劣化変動を可能な限り少なくする必要があり、感光体表面の摩耗量はもちろん、感光体表面への汚染の影響に感光体間で大きな差が生じてくると、４本の感光体により一つの画像を形成する機構上、色再現性や解像度低下等、画像劣化を引き起こすことになる。特に、中抜けが起こると色再現性が低下することにもなり、カラー画像の場合その画質劣化の影響は非常に大きくなる。
【００７５】
また、タンデム方式の場合には、感光体表面の汚染物質である放電生成物、トナー外添剤、紙粉の中でも紙粉による影響の度合いが大きい傾向にある。それは、少なくとも４色の転写が終わるまで各感光体は紙と接触している必要があることや、印刷する色の種類によって各色のトナー使用量に差が生じてくるのに対し、トナー使用量に関わらず感光体は絶えず紙と接触している必要があることによる。例えば、ブラックのみの印刷を行う場合には、ブラック以外の３つの感光体は紙に接触しないようにする機構などが考えられてはいるものの、実際には単色のみによる印刷需要は少なく、紙粉による影響が大きくなるのが一般的となっている。これらのことから、タンデム方式の画像形成装置において、感光体上のトナー像を中間転写体もしくは中間転写ベルトに一次転写させることによって、感光体と紙とが直接接触しない構成とした場合、本発明の感光体を用いることにより、感光体の高耐久化だけでなく、画像ボケやフィルミングの抑制、色再現性や解像度の向上等に特に有効となる。
【００７６】
次に、転写後感光体上に残されたトナーをクリーニングするために、ファーブラシやクリーニングブレードあるいはそれらを併用して用いられるが、本発明においては、感光体表面に残存したトナーだけをクリーニングするのではなく、感光体に付着した放電生成物をも除去する必要があるため、特にクリーニング手段にはクリーニングブレードが好適に用いられる。感光体表面に微細な凸部を形成したことによって、感光体とクリーニングブレードとの接触面積を減少させ、それによって過剰な摩擦を抑え、クリーニング性を向上させることが可能となる。また、凸部の周囲の溝部に放電生成物が入り込み、放電生成物の残存する箇所を区別できたことにより、画像流れの影響を抑制できた。これにより画質の向上並びにその安定性を高めることが可能となる。
【００７７】
滑り性を付与するために、感光体表面に滑性成分を含む化合物を付着させることも可能である。それによって、感光体の離型性を高めたり、耐摩耗性を高めたり、異物付着を抑制したりする上で非常に有効である。表面層に含有される滑り性を付与する化合物としては、添加することによって滑り性が付与されれば、いかなる材料を用いてもよいが、特にシリコーン系化合物、フッ素系化合物、長鎖アルキル基含有化合物が有効に用いられる。シリコーン系化合物とは、分子構造にＳｉを含有するものであればいかなるものでも含まれ、例えばシリコーン樹脂並びに樹脂微粒子などが挙げられる。フッ素系化合物とは、分子構造にＦを含んでいるものであればいかなるものでも含まれ、ＰＴＦＥ・ＰＦＡ・ＰＶＤＦ等の各種フッ素樹脂微粒子等が挙げられる。
【００７８】
また、長鎖アルキル基含有化合物としては、長鎖アルキル基を含有する材料であればいかなるものでも含まれ、特にステアリン酸亜鉛は有効に用いられる。その他、ポリオレフィン系樹脂、シリコングリース、フッ素グリース、パラフィンワックス、脂肪酸エステル類、黒鉛、二硫化モリブデン等が挙げられる。感光体表面にこれらの滑り性を付与する化合物を付着させることによって、感光体に離型性を与える効果の持続性が著しく向上されたものの、その付着量を制御することが難しく、過剰に付着するとフィルミングを助長したり、異常画像や偏摩耗を引き起こす原因となっていた。本発明においては、感光体表面に交差する線状傷を形成したことにより、これらの滑性成分を含む化合物がその傷に入り込むことによって、感光体表面に付与される滑り性の効果の持続性が高まり、それによって少ない付着量でも十分な効果が得られたことにより感光体表面の汚染を抑制することが可能となり、異常画像の発生や偏摩耗を抑制することが可能となる。
【００７９】
これらの滑性成分を含む化合物を感光体表面に付着させる手段としては、いかなる方法でも使用することができるが、具体的には感光体表面にこれら化合物の固形物を直接接触させる方法や感光体にブラシを接触させ、ブラシを介して付着させる方法あるいは現像剤にこれらの化合物を混合して付着させる方法などが挙げられる。
【００８０】
次に、必要に応じて感光体上の潜像を取り除く目的で除電手段が用いられる。除電手段としては除電ランプ、除電チャージャーが用いられ、それぞれ上記露光光源、帯電手段を利用できる。
その他、感光体に近接していない原稿読み取り、給紙、定着、排紙等のプロセスは従来公知のものが全て使用できる。
【００８１】
以上の図示した画像形成プロセスは、本発明における実施形態を例示するものであって、もちろん他の実施形態も可能である。例えば、光照射工程は、像露光、クリーニング前露光、除電露光が図示されているが、他に転写前露光、像露光のプレ露光、及びその他公知の光照射工程を設けて、感光体に光照射を行うこともできる。
【００８２】
これらの画像形成手段は、複写装置、ファクシミリ、プリンター内に固定して組み込まれていてもよいが、プロセスカートリッジの形態でそれらの装置内に組み込まれ、着脱自在の構成としたものであってもよい。図１２は、電子写真装置用プロセスカートリッジの一例を示す概略図である。本発明における画像形成装置用プロセスカートリッジとは、感光体、現像装置及びクリーニング手段を内蔵し、他に帯電手段、転写手段、除電手段の少なくとも一つを一体化し、画像形成装置本体に対して着脱可能とした部品である。本発明には、前記感光体が画像形成装置本体に対して着脱自在の構成を有するプロセスカートリッジに内蔵され、かつ前記プロセスカートリッジがタンデム方式の画像形成装置に内蔵された画像形成装置や、プロセスカートリッジに内蔵された前記感光体が転写工程において直接紙と接触しない構成を有する画像形成装置、及びそれらを組み合わせた画像形成装置、並びにそれらのプロセスカートリッジがすべて含まれる。
【実施例】
【００８３】
次に、実施例によって本発明を更に詳細に説明するが、本発明は以下の実施例に限定されるものではない。なお、実施例中において使用する「部」は、すべて重量部を表わす。
（実施例１）
円筒状アルミニウム製支持体（肉厚０．８ｍｍ、長さ３４０ｍｍ、外径３０ｍｍφ）上に、下記の下引き層用塗工液を用いて浸漬塗工し、加熱乾燥後の膜厚が３．５μｍになるように下引き層を形成した。下引き層の膜厚は、表面の軸方向における５ヵ所を前述の渦電流方式膜厚計（フィッシャーインスツルメント社製、ＦｉｓｈｅｒｓｃｏｐｅＭＭＳ）にて測定して平均値を算出して求めた。尚、各層の膜厚は塗工後の膜厚から塗工前の膜厚を差し引いてその膜厚を算出した。
【００８４】
・下引き層用塗工液
アルキッド樹脂（ベッコゾール1307-60-EL、大日本インキ化学工業製）      ６部
メラミン樹脂（スーパーベッカミン  G-821-60、大日本インキ化学工業製）  ４部
酸化チタン（ＣＲ−ＥＬ：石原産業）                                  ４０部
メチルエチルケトン                                                  ５０部
この下引き層上に下記構造のビスアゾ顔料を含む電荷発生層塗工液に浸漬塗工し、加熱乾燥させ、膜厚０．２μｍの電荷発生層を形成した。
【００８５】
・電荷発生層用塗工液
下記構造式（Ａ）のビスアゾ顔料                                  ２．５部
ポリビニルブチラール（ＸＹＨＬ、ＵＣＣ製）                      ０．５部
シクロヘキサノン                                                ２００部
メチルエチルケトン                                                ８０部
【００８６】
【化７】
2010160184.tif 000011
この電荷発生層上に下記の電荷輸送層用塗工液を用いて、浸積塗工し、加熱乾燥させ、膜厚２２μｍの電荷輸送層を形成した。
【００８７】
・電荷輸送層用塗工液
ビスフェーノルＺ型ポリカーボネート                          １０部
下記構造式（Ｂ）の低分子電荷輸送物質                        １０部
テトラヒドロフラン                                          ８０部
１％シリコーンオイルのテトラヒドロフラン溶液              ０．２部
（ＫＦ５０−１００ＣＳ、信越化学工業製）
【００８８】
【化８】
2010160184.tif 000012
【００８９】
次いで、下記組成の架橋表面層塗工液をスプレーガン（オリンポス社製）に充填し、圧力１．５ｋｇｆ／ｍｍ２、吐出量８ｇ（５ｃｃ）／分、塗工時間約６０秒にて塗工した。感光体ドラムの回転数は約４０回転／分、オシレート速度は約２．７ｍｍ／秒であった。
このドラムとメタルハライドランプからの距離１２０ｍｍを置いて、ドラムを回転させながらＵＶ硬化を施した。紫外線積算光量計（ウシオ社製、ＵＩＴ−１５０）にて受光面の照度を測定したところ６００ｍＷ／ｃｍ２であった。ドラムの回転速度は２５ｒｐｍであった。ＵＶ硬化を行う際、ドラム内に３０℃の水を循環させ、連続４分間ＵＶ硬化した。その後１３０℃で３０分加熱乾燥を加え約４．０μｍの架橋表面層を設け、１度目の塗工による架電荷輸送性化合物の架橋体を架橋表面層に含有する電子写真感光体を得た。
【００９０】
・架橋表面層塗工液
電荷輸送性構造を有さない３官能以上のラジカル重合性モノマー        ９部
トリメチロールプロパントリアクリレート
（ＫＡＹＡＲＡＤ  ＴＭＰＴＡ、日本化薬製）
分子量：３８２、官能基数：３官能、分子量／官能基数＝９９
下記の電荷輸送性構造を有するラジカル重合性化合物                  ９部
アクリル基含有ポリエステル変性ポリジメチルシロキサンとプロポキシ変性
−２−ネオペンチルグリコールジアクリレート混合物
（ＢＹＫ−ＵＶ３５７０、ビックケミー社製）                ０．０１部
【００９１】
【化５】
2010160184.tif 000013
アクリル酸２−［４’−（ジ−ｐ−トリル−アミノ）−ビフェニル−４−イル］−エチル
【００９２】
次いで、更にこの電子写真感光体上に上記組成の架橋表面層塗工液を上記と同じ条件にてスプレー塗工し、同じ条件でＵＶ硬化し、本発明の電子写真感光体を得た。表面の光学顕微鏡に観察にて、架橋された表面層の上に２度目のスプレー塗工により、多数の凸部が形成されていた。
得られた感光体の表面形状を表面粗さ形状測定機（東京精密社製サーフコム１４００Ｄ（測定子ＤＴ４３８０１）、単に「粗さ計」と呼ぶ）にて計測した。図１３にその測定断面曲線と粗さ曲線（両者とも、縦倍率：×５０００、横倍率：×１０、測定長さ：１２ｍｍ）を例示した。測定箇所は円筒状感光体の画像形成領域の中央部２箇所及び中央部と端部の中間位置において２箇所の合計４箇所を選んだ。尚、図１３の測定断面曲線はうねり曲線を含むものである。粗さ曲線はうねり曲線を除いたものである。
ＲｚJISは測定断面曲線から周波数フィルター（カットオフ：Ｒ２Ｃ）にてうねり曲線を除いた粗さ曲線から求めるものである（JIS Ｂ０６０１：’０１）。４個所から得られたＲｚJISの平均値は４．１５３５μｍであった。
【００９３】
この測定断面曲線は櫛の歯を上向きにしたような凸部形状であった。架橋した表面層の上に架橋表面層塗工液をスプレー塗工して表面層を形成した場合の特徴である。多数の凸部が感光体表面から外向き（Ｚ軸方向）に且つ独立に形成されていることが分かった。これらの凸部はランダムの配置を取っている。図１３において縦横の縮尺の関係でスパイク状の凸部があるように見えるが、実際は滑らかな形状の凸部がランダムに存在するものである。前述した凸部の個数の数え方を実施した。まず、測定長さの０ｍｍ〜１２ｍｍの範囲において最も深い谷を求め、これを基準にして１／２×ＲｚＪＩＳ＝２．０７７μｍ以上の凸部の個数を求めたところ、凸部が６２個あった。６２個の凸部の高さの平均値は３．３２６μｍであった。
測定条件は、算出規格：ＪＩＳ２００１年、測定長さ：１２ｍｍ、カットオフ波長：０．８ｍｍ、測定倍率×２０Ｋ、測定速度０．０６ｍｍ、カットオフ：Ｒ２Ｃ（位相補償）、傾斜補正最小二乗法であった。
【００９４】
又、図１４にレーザー顕微鏡（キーエンス社製ＶＫ−８５００、対物１００倍レンズ、垂直方向と平面方向の倍率比；５０：１）にて計測した表面形状を例示する。凸部が独立して多数形成されていることがこれからも分かった。裾部は滑らかであった。
【００９５】
（比較例１）
実施例１において、凸部を形成する前の１回目の塗工にて得られた架橋型表面層を有する電子写真感光体を比較例１とした。そのレーザー顕微鏡で計測した表面形状を図１５に示す。比較例１の電子写真感光体の表面は実施例１に比べて平坦であり、凸部が認められなかった。
【００９６】
（実施例２〜７、比較例２）
実施例１の架橋型表面層塗工液を用い、実施例１と同じ型のスプレーガンにて、以下のようなオシレート速度、感光体回転数、スプレーガン開度、霧化圧力を組み合わせて条件を変えてスプレー塗工し（但し、１回目と２回目の塗工条件は同じである）、同様にＵＶ硬化して架橋型表面層を形成した。各々の表面層にはフィラーが含有されていない凸部がランダム配置で形成された。スプレー塗工条件を表１に、その結果を表２に示す。
（スプレー塗工条件）
オシレート速度５、１０、１５（ｍｍ／ｓ）
感光体回転数１００、２００、３００（ｒｐｍ）
スプレーガン開度４、８、１２（目盛り数）
霧化圧力１、２、３（ｋｇｆ／ｍｍ2）
【表１】
2010160184.tif 000014
【００９７】
【表２】
2010160184.tif 000015
【００９８】
表面粗さ測定により、条件２は凸部がなくうねりのみであった。条件４は直径１〜３ｍｍ（光学顕微鏡観察）による大き過ぎる凸部が得られた。これらを除き測定長さ１２ｍｍにおいて凸部の平均高さが１μｍから約６μｍであり、１／２×Ｒｚ以上の高さを有する凸部の平均個数が４８個から３１６個ある架橋された表面に架橋された凸部が形成された。以下の画像評価において、条件２を除外した。
【００９９】
以下の実施例８〜１０、比較例３では凸部の形成条件を以下に記載する通りに変更した。
（実施例８）
実施例６において、霧化圧力のみを２ｋｇｆ／ｍｍ2に変更して、他を実施例９と同様にして凸部を形成し、電子写真感光体を得た。その評価結果を表３に示した。
（実施例９）
比較例２において、開度３を２に変更して、他を比較例２と同様にして凸部を形成し、電子写真感光体を得た。その評価結果を表３に示した。
（実施例１０）
実施例２において、開度８を１０に変更して、他を実施例２と同様にして凸部を形成し、電子写真感光体を得た。その評価結果を表３に示した。
（比較例３）
実施例６において、霧化圧力のみを０．８ｋｇｆ／ｍｍ2に変更して、他を実施例６と同様にして凸部を形成した。その評価結果を表３に示した。
【０１００】
（比較例４）
特許文献６にある表面に井戸型凹凸部がある感光体を用意した。まず、Ａｌ製円筒状支持体にホーニング加工し、中心線粗さＲａ＝０．１８μｍに粗面化処理し、以下の下引き層用塗工液を浸漬塗工法にて１．２μｍの下引き層を形成した。
【０１０１】
（下引き層用塗工液）
ポリビニルブチラール（エスレックＢＭ−Ｓ、積水化学）            ４部
アセチルアセトンジルコニウムブチレート                        ３０部
γ−アミノプロピルトリメトキシシラン                            ３部
【０１０２】
次いで、以下の組成の電荷発生層用塗工液を用意し、浸漬塗工法にて０．２μｍの電荷発生層を形成した。
（電荷発生層用塗工液）
電荷発生物質として、Ｃｕｋα線を用いたＸ線回折スペクトルのブラッグ角度（２θ±０．２°）が、７．４°、１６．６°、２５．５°、２８．３°のクロルガリウムフタロシアニンを含む以下の混合物をサンドミルにて４時間分散した分散液
クロルガリウムフタロシアニン                                  ３部
塩化ビニル−酢酸ビニル共重合体（ＶＭＣＨ、日本ユニカー）      ２部
酢酸ブチル                                                １８０部
【０１０３】
次いで、以下の組成の電荷輸送層用塗工液を用意し、浸漬塗工法にて２５μｍの電荷輸送層を形成し、３層からなる感光体を得た。
（電荷輸送層用塗工液）
Ｎ、Ｎ’−ジフェニル−Ｎ、Ｎ−ビス（３−メチルフェニル）−［１、１’−ビスフェニル］−４、４’−ジアミン                                ４部
ポリカーボネート（三菱化学社製、ユーピロンＺ４００）          ６部
テトラヒドロフラン                                          ６０部
２、６−ジ−ｔ−ブチル−４−メチルフェノール              ０．２部
以上の組成を溶液にした後、ＳｉＯ２粒子（体積平均粒径５００ｎｍ、東芝シリコーン社製トスパール１０２）を３部添加し、分散して電荷輸送層用塗工液を製造した。
【０１０４】
次いで、特許文献６に従って、複数の凸部形状を有するスタンパを取り付けた金型を用意し、圧力をかけて得られた感光体に形状を転写した。レーザー顕微鏡を用いて観察したところ、感光体の表面に１つの井戸が直径約０．７μｍ、平均深さが約０．５μｍ、井戸間の平均ピッチが約１．１μｍである凹形状が複数形成されていたことを確認した。
【０１０５】
（比較例５）
実施例１において１回目のスプレー塗工とＵＶ硬化による架橋表面層まで形成した電子写真感光体に、以下の条件にてガラスビーズを用いてブラスト処理した。水平に置いた感光体を回転させ、ガラスビーズを空気と混合し圧力をかけて噴出させ、感光体表面に衝突させて表面を粗面化した。ブラスト条件は、ガラスビーズ径５０μｍ、噴射圧力２．５ｋｇｆ／ｃｍ、ガン移動速度４６０ｍｍ／分であった。感光体表面にガラスビーズを衝突させて機械的に削って粗面化したものである。粗さ計による表面形状の計測結果を図１６に示す。実施例１のような櫛の歯が外向きに形成されていないことを確認した。粗さ曲線からＲｚJIS：１．４７９であった。測定長０ｍｍ〜２ｍｍにおいてビーズが衝突したときにできたと推定される深い傷、及び表面のミクロな割れ（表面から内向きにある深い凹部）が認められた。その為、実機による画像評価をしなかった。
【０１０６】
次いで、感光体の実機による評価を行った。
以上のように製造した実施例１〜１０、比較例１〜４の感光体を、電子写真装置用プロセスカートリッジに装着し、画像露光光源６５５ｎｍの半導体レーザーを用い、帯電ローラー及びクリーニングブレードを装着した画像形成装置（（株）リコー製イマジオＭＦ４５００改造機）にて、ブラック画像出力を行った。トナーは体積平均粒径６μｍの重合トナーを用いた。常温常湿（２５℃、６０％ＲＨ）で、感光体のＶｄ（暗部電位）を−８００Ｖ、Ｖｌ（明部電位）を−２００Ｖになるように感光体の初期電位を設定した。次にポリウエレタン製クリーニングブレードを感光体にカウンター方向に当接した。当接圧３０ｇ／ｃｍ、角度３０°である。紙は普通紙（（株）リコー製６２００ペーパー、Ａ４）を使用した。テストチャートは写真画像と文字の混在したものであり、地肌部、ベタ黒部、中間調が評価できものである。評価項目は、トナー融着、トナーのすり抜け、クリーニングブレード状態、異常画像の観察である。何れも目視、光学顕微鏡にて正常部を劣化部の比較を行った。耐久性試験は、５万枚の連続した画像出力を行い、初期画像（１０〜２０枚目）と５万枚後の画像の画像劣化を観察した。又、耐久試験後のクリーニングブレードの先端を顕微鏡観察した。評価ランクを以下に示す。実施例と比較例の評価結果を表３に示す。
【０１０７】
（トナーすり抜け）
ランク◎：出力画像に、すり抜けによるスジなし
ランク○：出力画像に、極めて僅かなトナーのすり抜けによるスジあり
ランク△：出力画像に、トナーのすり抜けによるスジが明確にあり
ランク×：出力画像の複数位置にトナーのすり抜けによるスジが明確にあり
（トナー融着）
ランク◎：感光体表面にトナー融着なし、出力画像に異常なし
ランク○：感光体表面の極一部にトナー融着があるが、出力画像にも極めて僅かな異常がある
ランク△：感光体表面の一部にトナー融着があり、出力画像の一部にも明らかな異常がある
ランク×：感光体表面の全域にトナー融着があり、出力画像の全域にも明らかな異常がある。
（総合評価）
総合評価の◎、○、△、×は感光体の耐久性評価結果にある５万枚後のすり抜け、融着の欄に少なくとも１つ△、×があれば総合評価は△、×とした。
【０１０８】
【表３】
2010160184.tif 000016
【０１０９】
評価結果から、本発明の電荷輸送性化合物の架橋体を含有する凸部を形成することによりブレードにビビリ、反転、捩れ防止されることが分かった。しかし、凸部の高さの平均が６μｍを越える場合に耐久試験中に出力画像に極くわずかに不具合が出たが、試験中に回復した。高い凸部が僅かに磨耗し、変形して不具合が解消したと予想した。又、測定長さ１２ｍｍにおける凸部の個数が３０個に満たないと異常画像になり、１００個を越えた場合も僅かに異常があった。全実施例においてブレードの当接部の顕微鏡観察において局所的欠けがみられなかった。一方、比較例４においては５万枚後にトナーすり抜けが発生し黒スジが認められる画像が得られた。
【産業上の利用可能性】
【０１１０】
本発明の感光体は、クリーニングブレードのビビリ、捩れ、反転及びトナーのすり抜けを抑制すると共にクリーニングブレードからすり抜けたトナーが画像形成を繰り返すことで発生するトナーの融着を防止することができるので、レーザープリンタ、デジタル複写機に搭載される電子写真感光体として好適に使用できる。
【符号の説明】
【０１１１】
１  感光体
２  除電ランプ
３  帯電部材
４  イレーサ
５  画像露光部
６  現像ユニット
７  転写前チャージャー
８  レジストローラ
９  転写紙
１０  転写チャージャー
１１  分離チャージャー
１２  分離爪
１３  クリーニング前チャージャー
１４  ファーブラシ
１５  ブレード
１６  帯電ローラ
１７  ギャップ材
１８  像形成領域
１９  クリーニング
２０  中間転写ベルト
３１  導電性支持体
３３  感光層
３５  電荷発生層
３７  電荷輸送層
３９  凸部が設けられた表面層（保護層）
１０１  感光ドラム
１０２  帯電装置
１０３  露光
１０４  現像装置
１０５  転写体
１０６  転写装置
１０７  クリーニングブレード
【図１】
2010160184.tif 000019
【図２】
2010160184.tif 000020
【図３】
2010160184.tif 000021
【図４】
2010160184.tif 000022
【図５】
2010160184.tif 000023
【図６】
2010160184.tif 000024
【図７】
2010160184.tif 000025
【図８】
2010160184.tif 000026
【図９】
2010160184.tif 000027
【図１０】
2010160184.tif 000028
【図１１】
2010160184.tif 000029
【図１２】
2010160184.tif 000030
【図１３】
2010160184.tif 000031
【図１６】
2010160184.tif 000032
【図１４】
2010160184.tif 000033
【図１５】
2010160184.tif 000034